(57)【特許請求の範囲】
【請求項１】
（Ａ）ジエチレングリコールビスアリルカーボネートまたはこれと共重合可能な単量体との混合物と、（Ｂ）ポリエーテル変性シリコーン化合物との組み合せを、必須構成成分とするプラスチックレンズ用注型成形材料。
【請求項２】
（Ａ）成分に対し、（Ｂ）成分を０．１〜１００００重量ｐｐｍの割合で添加してなる請求項１に記載のプラスチックレンズ用注型成形材料。
【請求項３】
（Ｂ）成分のポリエーテル変性シリコーン化合物が、一般式
【化１】
0003969609.tif 000006
で表される化合物である請求項１または２に記載のプラスチックレンズ用注型成形材料。
【請求項４】
一般式（Ｉ）で表されるポリエーテル変性シリコーン化合物が、分子量２００〜１０００００のものである請求項３に記載のプラスチックレンズ用注型成形材料。
【請求項５】
一般式（Ｉ）で示されるポリエーテル変性シリコーン化合物が、１重量％水溶液の表面張力１０〜５０ｄｙｎ／ｃｍのものである請求項３または４に記載のプラスチックレンズ用注型成形材料。
【請求項６】
（Ａ）ジエチレングリコールビスアリルカーボネートまたはこれと共重合可能な単量体との混合物と、（Ｂ）ポリエーテル変性シリコーン化合物との組み合せを、必須構成成分とする注型成形材料を用い、成形型内で注型重合させることを特徴とするプラスチックレンズの製造方法。
【請求項７】
（Ａ）成分に対し、（Ｂ）成分を０．１〜１００００重量ｐｐｍの割合で添加してなる注型成形材料を成形型内で注型重合させる請求項６に記載の方法。
【請求項８】
成形型内を予め（Ｂ）成分で塗布処理したのち、その成形型内で（Ａ）成分を注型重合させる請求項６に記載の方法。
【請求項９】
プラスチックレンズが、メニスカス形状のプラス度数（０．００ディオプトリも含む）のものである請求項６、７または８に記載の方法。
【請求項１０】
プラスチックレンズが染色用レンズである請求項６ないし９のいずれかに記載の方法。
【請求項１１】
注型重合後のレンズ基材上に有機ケイ素重合体を含むハードコート層からなる表面処理を行なう請求項６ないし９のいずれかに記載の方法。
【発明の詳細な説明】
【０００１】
【発明の属する技術分野】
本発明は、プラスチックレンズレンズ用注型成形材料およびプラスチックレンズの製造方法に関する。さらに詳しくは、本発明は、レンズの染色時に染色不良が生じにくいプラスチックレンズ用の注型成形材料、およびこの材料を用いてプラスチックレンズを高収率で製造する方法に関するものである。
【０００２】
【従来の技術】
従来、眼鏡用レンズなどの各種光学用レンズとして使用されるプラスチックレンズとしては、ジエチレングリコールビスアリルカーボネート（以下、ＤＡＣと略記する）を注型重合して得られたものが広く用いられている。これは、ＤＡＣ樹脂製レンズが、光学用レンズ素材として極めて優れた性能、例えばガラスに比べて軽く、かつ割れにくい上、染色が可能であるなどの性能を有しているためである。
【０００３】
また、ＤＡＣの注型重合においては、一般に、ガラス製などの型および樹脂製ガスケットや粘着テープが用いられ、そしてその際に、ゼレックＵＮ（デュポン社製、商品名）やステアリン酸ブチルなどの離型剤が用いられることは公知である（ＰＰＧ社発行「ＨＩＲＩ  ＣＡＳＴＩＮＧ  ＲＥＳＩＮ」資料１９９６年）。この離型剤の使用による効果としては、離型性の改善による作業性の向上および離型時のレンズ破損防止などが挙げられる。
【０００４】
しかしながら、ＤＡＣ樹脂を用いてレンズを製造した場合、一部の形状のレンズにおいては、染色時に図１に示すような特徴的な染色ムラが発生するという好ましくない事態を招来する。これは、メニスカス形状のプラス度数（ここでは０．００ディオプトリ（Ｄ）も含める）レンズで凸面の曲率半径が凹面の曲率半径よりも小さいレンズにおいて顕著であり、染色後初めて異常が判明するため、染色工程での合格率を下げる大きな要因となっていた。
【０００５】
【発明が解決しようとする課題】
本発明は、このような事情のもとで、レンズの染色時に染色不良が生じにくいプラスチックレンズ用の注型成形材料、およびこの材料を用いて、染色不良が生じにくいプラスチックレンズを高収率で製造する方法を提供するものである。
【０００６】
【課題を解決するための手段】
本発明者らは、前記目的を達成するために鋭意研究を重ねた結果、ＤＡＣまたはこれと共重合可能な単量体との混合物と、特定のシリコーン化合物とを組み合わせたものを必須構成成分とする材料が、前記注型成形材料として、その目的に適合しうること、そして、この注型成形材料を用い、成形型内で注型重合させることにより、染色不良の生じにくいプラスチックレンズが高収率で得られることを見出し、この知見に基づいて本発明を完成するに至った。
【０００７】
すなわち、本発明は、（Ａ）ＤＡＣまたはこれと共重合可能な単量体との混合物と、（Ｂ）ポリエーテル変性シリコーン化合物との組み合せを、必須構成成分とするプラスチックレンズ用注型成形材料、および、この注型成形材料を用い、成形型内で注型重合させることを特徴とするプラスチックレンズの製造方法を提供するものである。
【０００８】
また、本発明の方法を実施するための好適な態様は、（Ａ）成分に対し、（Ｂ）成分を０．１〜１００００重量ｐｐｍの割合で配合してなる注型成形材料を成形型内で注型重合させる方法、あるいは、成形型内を予め（Ｂ）成分で塗布処理したのち、その成形型内で（Ａ）成分を注型重合させる方法である。
【０００９】
【発明の実施の形態】
本発明の成形材料においては、（Ａ）成分として、ＤＡＣまたはこれと共重合可能な単量体との混合物が用いられる。ここで、共重合可能な単量体としては、従来ＤＡＣを用いたプラスチックレンズに慣用されている単量体、例えば、ビニル基、アクリル基、メタクリル基、アリル基などの重合性二重結合を１個以上有する化合物、例えば、塩化ビニル、フッ化ビニル、塩化ビニリデン、フッ化ビニリデン、酢酸ビニル、フェニル酢酸ビニル、安息香酸ビニル、ビニルナフタレン、α−ナフトエ酸ビニル、β−ナフトエ酸ビニル等のビニル化合物、スチレン、α−メチルスチレン、ｐ−クロロスチレン等のスチレン誘導体、アクリル酸メタル、アクリル酸エチル、アクリル酸２，２，２−トリフルオロエチル、アクリル酸ベンジル、アクリル酸フェニル、アクリル酸ナフチル等のアクリル酸エステル、メタクリル酸メチル、メタクリル酸エチル、メタクリル酸２，２，２−トリフルオロエチル、メタクリル酸ベンジル、メタクリル酸フェニル、メタクリル酸ナフチル等のメチクリル酸エステル、アクリロニトリル、メタクリロニトリル、安息香酸アリル、フェニルアリルエーテル等のアリル化合物、さらに、ブタジエン、１，５−ヘキサジエン、アクリル酸ビニル、メタクリル酸ビニル、フタル酸ジビニル、イソフタル酸ジビニル、ジビニルベンゼン、フタル酸ジアリル、イソフタル酸ジアリル、アクリル酸アリル、メタクリル酸アリル、メタクリル酸β−メタクリル、無水メタクリル酸、ジエチレングリコールビスアリルエーテル、テトラエチレングリコールジメタクリレート、ビスフェノールＡジメタクリレート、トリメリト酸トリアリル、リン酸トリアリル、亜リン酸トリアリル、ジフェニルジアリルシラン、ジフェニルジビニルシラン等の２個以上の重合性二重結合を有する化合物などの中から任意のものを選択して用いることができる。これらの単量体は１種用いてもよいし、２種以上を組み合わせて用いてもよい。また、この共重合可能な単量体の使用量は、単量体全量に基づき、５０重量％以下であるのが好ましい。
【００１０】
本発明の成形材料においては、レンズ染色時の染色ムラを防止する目的で、（Ｂ）成分としてポリエーテル変性シリコーン化合物（染色ムラ防止剤）が用いられる。
【００１１】
このポリエーテル変性シリコーン化合物としては、例えば一般式
【化２】
0003969609.tif 000002
で表される化合物を挙げることができる。
【００１２】
上記一般式（Ｉ）において、Ｒ3で示される炭素数１〜８の炭化水素基としては、炭素数１〜８の直鎖状、分岐状若しくは環状のアルキル基、炭素数６〜８のアリール基または炭素数７若しくは８のアラルキル基、具体的にはメチル基、エチル基、ｎ−プロピル基、イソプロピル基、ｎ−ブチル基、イソブチル基、ｓｅｃーブチル基、ｔｅｒｔ−ブチル基、ペンチル基、ヘキシル基、ヘプチル基、オクチル基、シクロペンチル基、シクロヘキシル基、フェニル基、トリル基、ベンジル基、フェネチル基などを挙げることができる。
【００１３】
本発明においては、この（Ｂ）成分のポリエーテル変性シリコーン化合物は、効果の点から、分子量が２００〜１０００００の範囲にあるものが好ましく、また、その１重量％水溶液の表面張力が１０〜５０ｄｙｎｅ／ｃｍの範囲にあるものが好ましい。
【００１４】
このようなポリエーテル変性シリコーン化合物は、例えばＬ−７６０２、Ｌ−７６０４、ＦＺ−２１６５、ＦＺ−２１６３、ＦＺ−２１９１、ＦＺ−２１０５、ＦＺ−２１６１、ＳＩＬＷＥＴ４０８［以上、日本ユニカー（株）製、商品名］、ＴＳＦ４４４０、ＴＳＦ４４４５、ＴＳＦ４４４６、ＴＳＦ４４５０、ＴＳＦ４４５２、ＴＳＦ４４６０［以上、東芝シリコーン（株）製、商品名］、ＫＦ−３５１、ＫＦ−３５５、ＫＦ−６１８［以上、信越化学工業（株）製、商品名］など、市販品のポリエーテル変性シリコーン系界面活性剤として、容易に入手可能である。これらの中で、最も効果が高く、使用量も少なくてすみ、他の物性への影響がないなどの点から、Ｌ−７６０４が好適である。
【００１５】
本発明においては、この（Ｂ）成分として、前記ポリエーテル変性シリコーン化合物を１種用いてもよいし、２種以上組み合わせて用いてもよい。なお、ポリエーテル変性でないもの、例えば一般式（II）
（ＣＨ3）3ＳｉＯ［（ＣＨ3）2ＳｉＯ］nＳｉ（ＣＨ3）3      ・・・（II）
で表されるシリコーン化合物などは、染色ムラを防止する効果がほとんど認められない。
【００１６】
本発明の注型成形材料は、前記（Ａ）成分と（Ｂ）成分とを組み合わせたものを必須構成成分とするものであるが、必要に応じ、紫外線吸収剤、光安定剤、酸化防止剤などの公知の各種添加剤を、上記必須構成成分に組み合わせてもよい。
【００１７】
本発明の注型成形材料としては、その一態様として、前記（Ａ）成分に対し、（Ｂ）成分のポリエーテル変性シリコーン化合物および所望により用いられる各種添加剤を均質に配合してなる組成物を挙げることができる。この場合、（Ｂ）成分の配合量は、通常、（Ａ）成分に対し、０．１〜１００００重量ｐｐｍの範囲で選ばれる。この配合量が０．１重量ｐｐｍ未満では染色ムラを防止する効果が充分に発揮されないおそれがあるし、１００００重量ｐｐｍを超えると、レンズの透明性が損なわれる場合がある。染色ムラを効果的に防止するとともに、レンズの透明性低下を抑制するには、この（Ｂ）成分の好ましい配合量は、（Ａ）成分に対し、０．５〜１０００重量ｐｐｍの範囲であり、特に１〜１００重量ｐｐｍの範囲が好適である。
【００１８】
次に、本発明のプラスチックレンズの製造方法について説明する。
本発明のプラスチックレンズの製造方法においては、前記の注型成形材料を用い、成形型内で注型重合させることにより、プラスチックレンズが製造されるが、この場合、以下に示す２つの方法、すなわち、（１）（Ａ）成分に対し、（Ｂ）成分を０．１〜１００００重量ｐｐｍ、好ましくは０．５〜１０００重量ｐｐｍ、より好ましくは１〜１００重量ｐｐｍの割合で配合し、所望により各種添加剤を配合してなる注型成形材料を成形型内で注型重合させる方法、および（２）成形型内を予め（Ｂ）成分で塗布処理したのち、その成形型内で、所望により各種添加剤が配合された（Ａ）成分を注型重合させる方法が採用される。
【００１９】
この注型重合においては、所望によりラジカル重合開始剤が用いられる。ここで、ラジカル重合開始剤としては、従来ＤＡＣの重合において慣用されているもの、例えば有機過酸化物系重合開始剤やアゾ系重合開始剤、具体的には、ベンゾイルペルオキシド、ジ−ｔ−ブチルペルオキシド、ジイソプロピルペルオキシジカーボネート、ジーｓｅｃ−ブチルペルオキシジカーボネート、ｔ−ブチルペルオキシピバレート、２，２′−アゾビスイソブチロニトリル、２，２′−アゾビス−２−メチルブチロニトリル、イソブチリルパーオキサイド、ビス（ネオデカノイルパーオキシ）ジイソプロピルベンゼン、ジプロピルパーオキシジカーボネート、クミルパーオキシネオデカネート、テトラメチルブチルパーオキシネオデカネート、ビス（ブチルシクロヘキシル）パーオキシジカーボネート、シクロヘキシルメチルエチルパーオキシネオデカネート、ジエトキシエチルパーオキシジカーボネート、ジエチルヘキシルパーオキシジカーボネート、ヘキシルパーオキシネオデカネート、ジメトキシブチルパーオキシジカーボネート、ジメチルメトキシブチルパーオキシジカーボネート、ブチルパーオキシネオデカネート、ジクロロベンゾイルパーオキサイド、ヘキシルパーオキシピバレート、ブチルパーオキシピバレート、トリメチルヘキサノイルパーオキサイド、オクタノイルパーオキサイド、ラウロイルパーオキサイド、ステアロイルパーオキサイド、テトラメチルブチルパーオキシエチルヘキサネート、サクシニックパーオキサイド、ジメチルジエチルヘキサノイルパーオキシヘキサン、シクロヘキシルメチルエチルパーオキシエチルヘキサネート、ヘキシルパーオキシエチルヘキサネートなどが挙げられる。
【００２０】
上記（１）の方法について、具体的に説明すると、まず、洗浄された成形型およびガスケットからなるキャビティー内に、前記（Ａ）成分、（Ｂ）成分および所望により用いられるラジカル重合開始剤や各種添加剤を含有する成形材料を注入し、電気炉などにより温度を制御しながら重合を行う。
【００２１】
重合条件としては、重合の初期は２０〜５０℃程度の温度において、１〜１０時間程度保持したのち、６〜６０時間程度をかけて７０〜１００℃程度まで昇温し、重合を完結させるのが好ましい。重合初期温度が２０℃未満では重合時間が不必要に長くなり、実用的でないし、５０℃を超えると重合の制御が困難となり、得られたレンズが光学的に不均一となりやすい。さらに、最終温度が７０℃未満では未反応モノマーが残存しやすく、得られるレンズの諸物性が低下するおそれがあるし、１００℃を超えると重合中に成形型とレンズの剥離が生じやすく、レンズの歩留まりが低下する原因となる。
【００２２】
このようにして重合が終了したのち、ガスケットを除去し、例えば成形型とレンズの間に樹脂製または金属製のくさび状のジグを圧入または打圧し、成形型からレンズを剥離する。また、成形型とレンズの剥離は、冷却された溶剤や水の中に、重合により一体化された成形型・レンズを浸漬し、温度差により行うこともできる。このようにして剥離されたレンズには、通常未重合物が付着しているため、所望によりトリクロルエチレン等の適当な溶剤や温洗剤溶液などで洗浄処理してもよい。
【００２３】
一方、上記（２）の方法においては、まず、洗浄された成形型内面に前記（Ｂ）成分のポリエーテル変性シリコーン化合物を塗布したのち、成形型とガスケットからなるキャビティー内に、前記（Ａ）成分および所望により用いられるラジカル重合開始剤や各種添加剤を含有する成形材料を注入し、上記（１）の方法の場合と同様にして重合を行う。次いで同様の操作で剥離処理後、所望により洗浄処理を施すことにより、レンズが得られる。
【００２４】
ポリエーテル変性シリコーン化合物の塗布処理方法としては特に制限はなく、例えば該シリコーン化合物を低級アルコールなどの適当な溶剤に溶解して塗布液を調製し、浸漬法、スプレー法、刷毛塗り法など、通常用いられている方法により、成形型内面に塗布したのち、乾燥する方法などを用いることができる。
【００２５】
このようにして得られたプラスチックレンズは、染色時に染色ムラが生じることが少なく、染色工程において、高合格率を得ることができる。また、このプラスチックレンズには、染色の有無にかかわらず、公知の方法によって、耐擦傷性を向上させるためにハードコート層を設けてもよく、また反射防止のために真空蒸着やスパッタリングによる反射防止コート層を設けてもよい。なお、ハードコート層は後で詳述する。
【００２６】
染色ムラを低減させる方法として、重合開始剤の量を、通常に比べて極端に増加または減少させる方法が知られているが、このような方法により得られたプラスチックレンズは、物性的にいわゆるＤＡＣ樹脂レンズとは呼べないものである。
【００２７】
本発明の方法は、レンズ染色時における染色ムラを効果的に防止しうるので、特に染色用プラスチックレンズの製造に適用するのが望ましい。また、プラスレンズ度数（度数０．００Ｄ以上）のプラスチックレンズの製造に、本発明の方法を適用すると、本発明の効果が特によく発揮されるので有利である。ここで、レンズ度数（Ｄ）とは
Ｄ＝ｎ−１／Ｒ  （ｎ＝屈折率，Ｒ＝曲率半径）
のことである。
【００２８】
次に、得られたレンズの染色方法について述べる。
染料として好ましいのは、分散染料、カチオン染料であり、特に好ましいのは分散染料である。染色濃度、染色温度及び浸漬時間などの染色条件は広範囲に変動させることができるが、遮光能力、染色の再現性から、水１リットルに対する染料の染色濃度は０．０１wt％〜５wt％、浸漬時間は１０分〜６時間（好ましくは２０分〜３時間）、染色温度は６０℃〜１００℃（好ましくは８０℃〜９０℃）であるのが好ましい。
【００２９】
以上のような方法で染色加工するとレンズは染色ムラなく染色加工できる。染色ムラなしの染色加工は、メニスカス形状の眼鏡レンズにおいて有効であり、特に凸面の曲率半径が凹面の曲率半径よりも小さいプラスレンズにおいて特に有効である。また、曲率半径の差つまり偏差が大きくなればなるほど効果が大である。さらに、凸面が非球面形状のレンズも単焦点、多焦点にかかわらず、球面レンズよりも有効である。
【００３０】
次にハードコート層について説明する。
本発明の注型成形材料から得られたプラスチックレンズは、これに有機ケイ素重合体を含むハードコート層を設けることにより、より優れた耐磨耗性レンズを製造することができる。
【００３１】
この有機ケイ素重合体を含むハードコート層は、下記の一般式を有する化合物群および／またはこれらの加水分解物からなる群より選ばれた化合物からなる層を、ディップ法、塗布法等によりレンズ基板上に形成したのち硬化させることにより得ることができる。
【００３２】
一般式
（Ｒ4）f（Ｒ5）gＳｉ（ＯＲ6）4-(f+g)                 ・・・（III）
（ここで、Ｒ4、Ｒ5はアルキル基、アリール基、ハロゲン化アルキル基、ハロゲン化アリール基、アルケニル基であるか、またはエポキシ基、（メタ）アクリルオキシ基、メルカプト基もしくはシアノ基を有する有機基でＳｉ−Ｃ結合によりケイ素と結合されるものであり、Ｒ6はアルキル基、アルコキシアルキル基またはアシル基であり、ｆおよびｇは０、１または２であり、ｆ＋ｇは１または２である。）
これらの化合物の例としては、メチルトリメトキシシラン、メチルトリエトキシシラン、メチルトリメトキシエトキシシラン、メチルトリアセトキシシラン、メチルトリプロポキシシラン、メチルトリブトキシシラン、エチルトリメトキシシラン、エチルトリエトキシシラン、ビニルトリメトキシシラン、ビニルトリエトキシシラン、ビニルトリアセトキシシラン、ビニルトリメトキシシラン、フェニルトリメトキシシラン、フェニルトリエトキシシラン、フェニルトリアセトキシシラン、γ−クロロプロピルトリメトキシシラン、γ−クロロプロピルトリエトキシシラン、γ−クロロプロピルトリプロポキシシラン、３，３，３−トリフロロプロピルトリメトキシシラン、γ−グリシドキシプロピルトリメトキシシラン、γ−グリシドキシプロピルトリエトキシシラン、γ−（β−グリシドキシエトキシ）プロピルトリメトキシシラン、β−（３，４−エポキシシクロヘキシル）エチルトリメトキシシラン、β−（３，４−エポキシシクロヘキシル）エチルトリエトキシシラン、γ−メチクリルオキシプロピルトリメトキシシラン、γ−アミノプロピルトリメトキシシラン、γ−アミノプロピルトリエトキシシラン、γ−メルカプトプロピルトリメトキシシラン、γ−メルカプトプロピルトリエトキシシラン、Ｎ−β（アミノエチル）−γ−アミノプロピルトリメトキシシラン、β−シアノエチルトリエトキシシラン等のトリアルコキシまたはトリアシルオキシシラン類、およびジメチルジメトキシシラン、フェニルメチルジメトキシシラン、ジメチルジエトキシシラン、フェニルメチルジエトキシシラン、γ−グリシドキシプロピルメチルジメトキシシラン、γ−グリシドキシプロピルメチルジエトキシシラン、γ−グリシドキシプロピルフェニルジメトキシシラン、γ−グリシドキシプロフェニルジエトキシシラン、γ−クロロプロピルメチルジメトキシラン、γ−クロロプロピルメチルジエトキシラン、ジメチルジアセトキシシラン、γ−メタクリルオキシプロピルメチルジメトキシシラン、γ−メタクリルオキシプロピルメチルジエトキシシラン、γ−メルカプトプロピルメチルジメトキシシラン、γ−メルカプトプロピルメチルジエトキシシラン、γ−アミノプロピルメチルジメトキシラン、γ−アミノプロピルメチルジエトキシラン、メチルビニルジメトキシシラン、メチルビニルジエトキシシラン等のジアルコキシシランまたはジアシルオキシシラン類が挙げられる。これらの有機ケイ素化合物は、単独または２種以上組み合わせることも可能である。
【００３３】
さらに、単独では用いられないが、上記有機ケイ素化合物と併用できるものとして、各種のテトラアルコキシシラン類もしくはその加水分解物がある。このようなテトラアルコキシシラン類の例としては、メチルシリケート、エチルシリケート、ｎ−プロピルシリケート、イソプロピルシリケート、ｎ−ブチルシリケート、ｓｅｃ−ブチルシリケートおよびｔ−ブチルシリケート等が挙げられる。
【００３４】
またこれらの有機ケイ素化合物は、触媒が存在しなくても硬化が可能であるが、さらに硬化を促進するために、各種の触媒を用いることが可能である。
【００３５】
このような触媒としては、ルイス酸、ルイス酸塩を含む各種酸もしくは塩基、あるいは有機カルボン酸、クロム酸、次亜塩素酸、ホウ酸、臭素酸、亜セレン酸、チオ硝酸、オルトケイ酸、チオシアン酸、亜硝酸、アルミン酸、炭酸等の金属塩とくにアルカリ金属塩またはアンモニウム塩、さらにはアルミニウム、ジルコニウムあるいはチタニウムのアルコキシドまたはこれらの錯化合物等を使用することができる。
【００３６】
さらに、前述した有機ケイ素重合体と他の有機物との併用も可能であり、併用する他の有機物としては、エポキシ樹脂、アクリル系共重合体、あるいはポリビニルアルコール等の水酸基含有重合体等が挙げられる。
【００３７】
また、その他の賦形成分として、オプティカアクタ（１９６２年７月発行、２５１頁）に開示されているような、Ｓｉ、Ａｌ、Ｔｉ、Ｓｂ等の無機酸化物のコロイドゾルを使用することができる。さらに、コーティング作業を容易にするために保存状態を良好に保つ溶剤類、および各種添加剤を使用することも可能である。
【００３８】
好ましいプラスチックレンズ用コーティング組成物は、高濃度水分散コロイダルシリカと、一般式
【化３】
0003969609.tif 000003
（式中、Ｒ7は炭素数１〜４のアルキル基であり、Ｒ8は炭素数１〜４のアルキレン基である）
で表される、加水分解後硬化し得る３官能の有機ケイ素化合物と、硬化剤とを含む組成物であり、該組成物においてシリカの量はコロイダルシリカ（ＳｉＯ2固形分換算値）と有機ケイ素化合物の全量を基準にして７５〜９５mol％であり、有機ケイ素化合物の量は２５〜５mol％であるのが好ましい。この組成物は更に有機酸及び溶媒を含むのが好ましく、該溶媒のうちの少くとも一種は一般式
Ｒ9−Ｏ−ＣＨ2ＣＨ2−ＯＨ                              ・・・（Ｖ）
（式中、Ｒ9は炭素数１〜４のアルキル基である）
で表されるセロソルブであるのが好ましい。特に好ましいプラスチックレンズ用コーティング組成物は、コロイダルシリカの濃度が４０重量％以上であり、有機酸が酢酸であり、その添加量がコロイダルシリカと有機ケイ素化合物の全量１モルに対して５〜３０ｇであるものである。
【００３９】
これらのコロイダルシリカ含有の有機ケイ素系コーティング液は、プラスチックレンズ表面との密着力が強固であり、プラスチックレンズに耐磨耗性、耐久性、耐薬品性、耐熱性を付与する。
また、ハードコート処理は染色前後のどちらでもよいが、前述の式（IV）、（Ｖ）で示したものを用いる場合、染色後実施するのが好ましい。
【００４０】
【作用】
ＤＡＣ樹脂系レンズを染色したときに認められる特徴的な染色ムラの原因については、必ずしも明らかでないが、染色ムラの形状がいわゆるスタティックマークと呼ばれる静電気の放電時に生じる放電跡の形状に酷似していることから、重合終了後に成形型とレンズを剥離する際に、重合収縮により生じた歪みが瞬間的に開放され、その結果、成形型とレンズとの間に摩擦による静電気が発生し、放電現象が起こるためと考えられる。また、離型直後のレンズ面は極めて活性であり、このことも放電による表面の部分的な変質を促進していると考えられる。
【００４１】
そこで本発明において、（Ｂ）成分として用いられるポリエーテル変性シリコーン化合物が、染色ムラの発生を防止する作用は以下のように考えられる。すなわち、該シリコーン化合物は、ポリエーテル変性されているため、界面活性能を有している。したがって、ＤＡＣ単独やＤＡＣを含む単量体混合物に配合された該シリコーン化合物、あるいは成形型内に塗布された該シリコーン化合物は、まず第１の作用として成形型とレンズ間の摩擦を抑えることにより、静電気の発生を抑制するとともに、第２の作用として、レンズの表面活性を低下させることにより、静電気に起因するレンズ表面の変質を防止し、その結果、染色ムラの発生が防止されるものと考えられる。
【００４２】
【実施例】
次に、本発明を実施例によりさらに詳細に説明するが、本発明は、これらの例によってなんら限定されるものではない。
【００４３】
実施例１
ＤＡＣ１００重量部、ジイソプロピルペルオキシジカーボネート３重量部、染色ムラ防止剤としての「Ｌ−７６０４」［日本ユニカー（株）製、ポリエーテル変性シリコーン系界面活性剤、分子量４０００、１重量％水溶液の表面張力２３．２ｄｙｎｅ／ｃｍ］３０重量ｐｐｍ（対ＤＡＣ）および紫外線吸収剤としての２−ヒドロキシ−４−ｎ−オクトキシベンゾフェノン０．０３重量部からなる成形材料を、ガラス型とポリエチレン製ガスケットよりなる成形型中に注入し、４０℃にて１０時間、５０℃にて５時間、６０℃にて３時間、７０℃にて２時間、８０℃にて２時間重合を行った。
【００４４】
重合終了後、ガスケットを除去した後、成形型とレンズの間に樹脂製のくさび状の治具を圧入して離型し、レンズを取り出したが、レンズおよびガラス型に破損は認められなかった。また、取り出したレンズを下記の方法で染色したが、色ムラは認められなかった。成形材料の組成を表１に、諸特性を表２に示す。この得られたレンズは球面で度数は＋６．００Ｄであった。
【００４５】
〈染色方法〉
８０℃に保温されたイオン交換水７リットルに、グレー系分散染料［ＨＯＹＡ（株）製］３５ｇおよび染色用安定剤［ＨＯＹＡ（株）製、界面活性剤］１４ｇを加え、数分間撹拌して染色液を調製する。この染色液を用い、染色温度８０℃、染色時間１０分間の条件で、レンズを染色する。
【００４６】
さらに他の実施例について説明する。
【００４７】
実施例２
実施例１において、「Ｌ−７６０４」３０重量ｐｐｍの代わりに、「Ｌ−７６０２」［日本ユニカー（株）製、ポリエーテル変性シリコーン系界面活性剤、分子量３０００、１重量％水溶液の表面張力２２．８ｄｙｎｅ／ｃｍ］５０重量ｐｐｍ（対ＤＡＣ）に変え、球面レンズを非球面設計レンズとし度数を＋５．００Ｄに変えた以外は、実施例１と同様にして実施した。成形材料の組成を表１に、諸特性を表２に示す。表２に示すように、良好な特性を有するレンズが得られた。
【００４８】
実施例３
ＤＡＣ１００重量部、ジイソプロピルペルオキシジカーボネート３重量部、Ｌ−７６０４（前出）２０重量ｐｐｍ（対ＤＡＣ）、Ｌ−７６０２（前出）２０重量ｐｐｍ（対ＤＡＣ）および２−ヒドロキシ−４−ｎ−オクトキシベンゾフェノン０．０３重量部からなる成形材料を用い、実施例１と同様にしてレンズ（但し、度数は＋５．００Ｄ）を作製し、評価した。成形材料の組成を表１に、諸特性を表２に示す。表２に示すように、良好な特性を有するレンズが得られた。
【００４９】
実施例４
ＤＡＣ９０重量部、メチルメタクリレート１０重量部、ジイソプロピルペルオキシジカーボネート２．５重量部、Ｌ−７６０２（前出）５０重量ｐｐｍ（対ＤＡＣとメチルメタクリレートとの合計量）および２−ヒドロキシ−４−ｎ−オクトキシベンゾフェノン０．０３重量部からなる成形材料を用い、実施例１と同様にしてレンズを作製し、評価した。成形材料の組成を表１に、諸特性を表２に示す。表２に示すように、良好な特性を有するレンズが得られた。
【００５０】
実施例５
ＤＡＣ７５重量部、ジアリルテレフタレート２５重量部、ジイソプロピルペルオキシジカーボネート２．５重量部、染色ムラ防止剤としてのＦＺ−２１６５［日本ユニカー（株）製、ポリエーテル変性シリコーン系界面活性剤、分子量３０００、１重量％水溶液の表面張力２２．４ｄｙｎｅ／ｃｍ］１００重量ｐｐｍ（対ＤＡＣとジアリルテレフタレートとの合計量）および２−ヒドロキシ−４−ｎ−オクトキシベンゾフェノン０．０３重量部からなる成形材料を用い、実施例１と同様にしてレンズ（但し、度数は＋４．００Ｄ）を作製し、評価した。成形材料の組成を表１に、諸特性を表２に示す。表２に示すように、良好な特性を有するレンズが得られた。
【００５１】
実施例６
予めＬ−７６０２（前出）の０．５重量％濃度のメタノール溶液に浸漬処理した成形型に、ＤＡＣ１００重量部、ジイソプロピルペルオキシジカーボネート３重量部および２−ヒドロキシ−４−ｎ−オクトキシベンゾフェノン０．０３重量部からなる成形材料を注入し、それ以降は実施例１（但し、度数は非球面で＋４．００Ｄ）と同様にして実施した。成形材料の組成を表１に、諸特性を表２に示す。表２に示すように、良好な特性を有するレンズが得られた。
【００５２】
次に、ハードコート層を形成するために下記のようにしてハードコート液を調製した。すなわち、ＳｉＯ2濃度４０％のコロイダルシリカ（スノーテックス−４０、水分散シリカ、日産化学）２４０重量部に、０．５Ｎ塩酸２．０重量部、酢酸２０重量部を加えた液を、３５℃にして攪拌しながら、γ−グリシドキシプロピルトリメトキシシラン（３官能有機ケイ素化合物）９５重量部を滴下し、室温にて８時間攪拌し室温にて１６時間放置した。この加水分解溶液に、メチルセロソルブ８０重量部、イソプロピルアルコール１２０重量部、ブチルアルコール４０重量部、アルミニウムアセチルアセトン１６重量部、シリコーン系界面活性剤０．２重量部、紫外線吸収剤０．１重量部を加えて、８時間、攪拌後、室温にて２４時間熟成させハードコート液を得た。
【００５３】
なおハードコート液の組成は、シリカ８０mole％（ＳｉＯ2固形分換算）及びγ−グリシドキシプロピルトリメトキシシラン２０mole％であった。
【００５４】
次に、このハードコート液を、上で得たレンズに引き上げ速度１５cm／minで浸漬法にて塗布し、室温で１５分放置後、１２０℃で２時間加熱硬化してハードコート膜を成膜した。
得られたハードコート膜付きレンズは、耐磨耗性、密着性、外観、耐熱性、耐候性、耐薬品性に優れ、眼鏡用レンズの規格を満足するものであった。
【００５５】
比較例１
実施例１において、Ｌ−７６０４  ３０重量ｐｐｍの代わりに、ゼレックＵＮ（デュポン社製、離型剤）１００重量ｐｐｍ（対ＤＡＣ）を用いた以外は、実施例１と同様にして実施した。成形材料の組成を表１に、諸特性を表２に示す。表２に示すように、得られたレンズは染色性に問題があった。
【００５６】
比較例２
実施例１において、Ｌ−７６０４  ３０重量ｐｐｍの代わりに、Ｌ−４５［日本ユニカー（株）製、シリコーンオイル）１００重量ｐｐｍ（対ＤＡＣ）を用いた以外は、実施例１と同様にして実施した。成形材料の組成を表１に、諸特性を表２に示す。表２に示すように、得られたレンズは染色性に問題があった。
【００５７】
比較例３
実施例１において、Ｌ−７６０４を使用しなかったこと以外は、実施例１と同様にして実施した。成形材料の組成を表１に、諸特性を表２に示す。表２に示すように、得られたレンズは染色性に問題があった。
【００５８】
比較例４
実施例１において、Ｌ−７６０４を使用せずに、かつジイソプロピルペルオキシジカーボネートの使用量を１．５重量部とした以外は、実施例１と同様にして実施した。成形材料の組成を表１に、諸特性を表２に示す。表２に示すように、得られたレンズは染色性に問題はないものの、レンズ物性に劣るものであった。
【００５９】
【表１】
0003969609.tif 000004
【００６０】
［注］
ＤＡＣ  ：ジエチレングリコールビスアリルカーボネート
ＩＰＰ  ：ジイソプロピルペルオキシジカーボネート
ＨＯＢＰ：２−ヒドロキシ−４−ｎ−オクトキシベンゾフェノン
ＭＭＡ  ：メチルメチクリレート
ＤＡＴＰ：ジアリルテレフタレート
【表２】
0003969609.tif 000005
【００６１】
［注］評価方法
（１）成形性
重合終了後、レンズと成形型全面が密着していたものの比率により、下記の基準で評価した。
【００６２】
◎：９５％以上
○：８０％以上９５％未満
△：６５％以上８０％未満
×：６５％未満
（２）透明性
得られたレンズを暗所で蛍光灯下で目視観察し、曇りおよび不透明物質の析出のないものを○、そうでないものを×、わずかにあるものを△として評価した。
【００６３】
（３）染色性
実施例１に記載した条件で染色を行い、色ムラの全くないものの比率により、各の基準で表した。
【００６４】
◎：９５％以上
○：８０％以上９５％未満
△：６５％以上８０％未満
×：６５％未満
（４）加工性
通常のマルメ加工において、問題なく加工を実施できたものを○、そうでないものを×として評価した。
【００６５】
【発明の効果】
本発明によれば、レンズの染色時における染色不良の発生が抑制され、かつレンズ物性に優れるプラスチックレンズを高収率で製造することができる。
【図面の簡単な説明】
【図１】レンズの染色ムラの形状を示す模式図である。
【図１】
0003969609.tif 000007